Brevet FR3075382A1 (20190621)

REVENDICATIONS1. Procede (S) de determination d'un taux de restitution d'onergie critique d'une interface collee dans le cas d'un chargement multiaxial prosentant un taux de mixito (y) strictement superieur a 0, comprenant les otapes suivantes : - realiser (S1) une oprouvette (1), ladite oprouvette (1) comprenant une couche inferieure (2) prosentant une face inferieure (3) et une face superieure (4), une couche superieure (5) prosentant une face inferieure (6) et une face superieure (7), et un joint (8) adhosif place entre la face inferieure (6) de la couche superieure (5) et la face superieure (4) de la couche inferieure (2), - realiser (S2) une fissure (20) dans le joint (8) adhosif, - appliquer un effort en traction (P) simultanoment sur la face superieure (7) de la couche superieure (5) et sur la face inferieure (3) de la couche inferieure (2) suivant une direction prodeterminee definissant un axe (W), - determiner (S3) une evolution d'une longueur (a) de la fissure (20) en fonction de ('effort en traction (P) appliqué et du deplacement associo O, et - en deduire (S4) un taux de restitution d'onergie critique (Gc) du joint (8) adhosif, un angle (a) entre l'axe (W) d'application de ('effort en traction (P) et la face superieure (4) de la couche inferieure (2) otant strictement inforieur a 90°.\n<CLM>\1\tProcede (S) selon la revendication 1, comprenant en outre une otape de determination (SO) du taux de mixito (y) du chargement.\n<CLM>\1\tProcede (S) selon la revendication 2, comprenant en outre une otape de determination d'une valeur de ('angle (a) en fonction du taux de mixito (y) du chargement.\n<CLM>\1\tProcede (S) selon la revendication 3, dans lequel, pour une oprouvette (1) de section transversale rectangulaire dans laquelle un front de 12 - pour un taux de mixito egal a 0.35, la valeur de l'angle (a) est ogale a ° - pour un taux de m ixito egal a 0.61, la valeur de l'angle (a) est ogale a ° - pour un taux de m ixito egal a 0.78, la valeur de l'angle (a) est ogale a ° - pour un taux de mixito egal a 0.94, la valeur de l'angle (a) est ogale a 0°.\n<CLM>\1\tProcede (S) selon l'une des revendications 1 a 4, dans lequel le taux de restitution d'onergie critique (Gc) du joint (8) adhosif est determine 20 (S4) en fonction d'une complaisance de l'oprouvette (1).\n<CLM>\1\tProcede selon la revendication 5, dans lequel la complaisance de l'oprouvette (1) est determinee selon la mothode des poutres simple ou la mothode de calibration de la complaisance.\n<CLM>\1\tProcede (S) selon l'une des revendications 5 ou 6, dans lequel le taux de restitution d'onergie critique (Gc) du joint (8) adhosif est determine (S4) a partir de la form ule suivante : P2 dC 2bx da ou : P est la valeur de ('effort en traction (P) decollement prosente une largeur (b) ogale a 20 mm et une dimension maximale, entre la face inferieure (6) et la face superieure (7) de la couche superieure (5), ogale a 12 mm, la valeur de l'angle (a) est determinee en fonction de la liste de valeurs ci-dessous : 5 - pour un taux de mixito egal a 0.10, la valeur de l'angle (a) est ogale a 750 60 10 45 30 15° 15 - pour un taux de mixito egal a 1.00, la valeur de l'angle (a) est ogale a 25 30 13 b est la largeur du front de decollement, a est la longueur de la fissure (20), et C est la complaisance de l'oprouvette (1). 5\n<CLM>\1\tProcede (S) selon I'une des revendications 1 a 7, dans lequel la fissure (20) est realisee (S2) en placant un insert (10) comprenant un film non-adhosif entre la couche superieure (5) et la couche inferieure (2).\n<CLM>\1\tUtilisation d'un procede (S) selon I'une des revendications 1 a 8 10 pour ovaluer un taux de destitution d'onergie critique (Gc) d'un joint (8) adhosif d'une aube de soufflante.